(57)【要約】      （修正有）【課題】１／２波長位相差層、１／４波長位相差層の積層体を使用した円偏光板において、経時変化による特性の劣化が低減された光学フィルムを提供する。【解決手段】１／４波長板１６、直線偏光板１５を順次積層した光学フィルムにおいて、１／４波長板１６は、少なくとも、１／２波長位相差層用配向膜２３の配向規制力により配向した液晶材料により形成され、透過光に１／２波長分の位相差を付与する１／２波長位相差層１９と、１／４波長位相差層用配向膜２２の配向規制力により配向した液晶材料により形成され、透過光に１／４波長分の位相差を付与する１／４波長位相差層１８と、ポジティブＣプレート層９との積層体とを備え、ポジティブＣプレート層９と１／２波長位相差層１９とが接着層２０により貼り合わされて、直線偏光板１５側より、１／２波長位相差層１９、ポジティブＣプレート層９、１／４波長位相差層１８が設けられた光学フィルムである【選択図】図１
2015040905.tif 000002
【特許請求の範囲】
【請求項１】
１／４波長板、直線偏光板を順次積層した光学フィルムにおいて、
前記１／４波長板は、少なくとも、
１／２波長位相差層用配向膜の配向規制力により配向した液晶材料により形成され、透過光に１／２波長分の位相差を付与する１／２波長位相差層と、
１／４波長位相差層用配向膜の配向規制力により配向した液晶材料により形成され、透過光に１／４波長分の位相差を付与する１／４波長位相差層と、ポジティブＣプレート層との積層体とを備え、
前記ポジティブＣプレート層と前記１／２波長位相差層とが接着層により貼り合わされて、前記直線偏光板側より、前記１／２波長位相差層、前記ポジティブＣプレート層、前記１／４波長位相差層が設けられた
光学フィルム。
【請求項２】
前記直線偏光板の前記１／４波長板とは逆側面に、反射防止コート層及び又はハードコート層が設けられた
請求項１に記載の光学フィルム。
【請求項３】
請求項１又は請求項２に記載の光学フィルムを粘着層により画像表示パネル面に配置した画像表示装置。
【請求項４】
支持体基材と、転写層とを備えた光学フィルム用転写体であって、
前記転写層は、前記支持体基材側より、
１／４波長位相差層用配向膜の配向規制力により配向した液晶材料により形成され、透過光に１／４波長分の位相差を付与する前記１／４波長位相差層と、
ポジティブＣプレート層と、
接着剤による接着層と、
１／２波長位相差層用配向膜の配向規制力により配向した液晶材料により形成され、透過光に１／２波長分の位相差を付与する１／２波長位相差層とが順次設けられており、
前記接着層により前記１／２波長位相差層と、前記ポジティブＣプレート層及び前記１／４波長位相差層の積層体とが貼り合わされた
光学フィルム用転写体。
【請求項５】
前記転写層は、
前記１／２波長位相差層の前記接着層とは逆側面に、前記１／２波長位相差層用配向膜が設けられた
請求項４に記載の光学フィルム用転写体。
【請求項６】
前記転写層は、
前記１／４波長位相差層の前記接着層とは逆側面に、前記１／４波長位相差層用配向膜が設けられた
請求項４又は請求項５に記載の光学フィルム用転写体。
【請求項７】
光学フィルム用転写体を作製する光学フィルム用転写体作製工程と、
前記光学フィルム用転写体を直線偏光板と貼り合せて光学フィルム用転写体と直線偏光板の積層体を作製する直線偏光板に係る貼り合せ工程と、
光学フィルム用転写体と直線偏光板の積層体から前記光学フィルム用転写体の支持体基材を剥離して粘着層、セパレータフィルムを順次配置する支持体基材の剥離工程とを備え、
前記光学フィルム用転写体作製工程は、
前記支持体基材上に、１／４波長位相差層に係る１／４波長位相差層用配向膜と、前記１／４波長位相差層用配向膜の配向規制力により配向した液晶材料により形成され、透過光に１／４波長分の位相差を付与する前記１／４波長位相差層と、ポジティブＣプレート層とを順次作製して１／４波長位相差層側の積層体を作製する１／４波長位相差層の作製工程と、
１／２波長位相差層側の基材上に、１／２波長位相差層に係る１／２波長位相差層用配向膜と、１／２波長位相差層用配向膜の配向規制力により配向した液晶材料により形成され、透過光に１／２波長分の位相差を付与する前記１／２波長位相差層とを順次作製して１／２波長位相差層側の積層体を作製する１／２波長位相差層の作製工程と、
前記１／２波長位相差層とポジティブＣプレート層とを接着層により貼り合せて、前記光学フィルム用転写体を作製する光学フィルム用転写体に係る貼り合せ工程とを備える
光学フィルムの製造方法。
【請求項８】
支持体基材上に、１／４波長位相差層に係る１／４波長位相差層用配向膜と、前記１／４波長位相差層用配向膜の配向規制力により配向した液晶材料により形成され、透過光に１／４波長分の位相差を付与する前記１／４波長位相差層と、ポジティブＣプレート層とを順次作製して１／４波長位相差層側の積層体を作製する１／４波長位相差層の作製工程と、
１／２波長位相差層側の基材上に、１／２波長位相差層に係る１／２波長位相差層用配向膜と、前記１／２波長位相差層用配向膜の配向規制力により配向した液晶材料により形成され、透過光に１／２波長分の位相差を付与する前記１／２波長位相差層とを順次作製して１／２波長位相差層側の積層体を作製する１／２波長位相差層の作製工程と、
前記１／２波長位相差層とポジティブＣプレート層とを接着層により貼り合せて、１／４波長板を作製する１／４波長板に係る貼り合せ工程と、
前記１／４波長板から、前記１／２波長位相差層側の基材、若しくは前記１／２波長位相差層側の基材及び前記１／２波長位相差層用配向膜の積層体を剥離して光学フィルム用転写体を作製する剥離工程とを備える
光学フィルム用転写体の製造方法。
【発明の詳細な説明】
【技術分野】
【０００１】
本発明は、直線偏光板と１／４波長板との積層による円偏光板に関し、この１／４波長板を１／２波長位相差層及び１／４波長位相差層の積層により構成する光学フィルムに関する。
【背景技術】
【０００２】
従来、画像表示装置に関して、画像表示パネルのパネル面（視聴者側面）に円偏光板による光学フィルムを配置し、この光学フィルムにより外来光の反射を低減する方法が提案されている。ここでこの光学フィルムは、直線偏光板、１／４波長板の積層により構成され、画像表示パネルのパネル面に向かう外来光を直線偏光板により直線偏光に変換し、続く１／４波長板により円偏光に変換する。ここでこの円偏光による外来光は、画像表示パネルの表面等で反射するものの、この反射の際に偏光面の回転方向が逆転する。その結果、この反射光は、到来時とは逆に、１／４波長板により、直線偏光板で遮光される方向の直線偏光に変換された後、続く直線偏光板により遮光され、その結果、外部への出射が著しく抑制される。
【０００３】
この光学フィルムに関して、特許文献１等には、透過光に１／２波長分の位相差を付与する１／２波長位相差層、透過光に１／４波長分の位相差を付与する１／４波長位相差層を積層して１／４波長板を構成することにより、正の分散特性による液晶材料を使用して１／４波長板を逆分散特性により機能させる方法が提案されている。なおここで逆分散特性とは、短波長側ほど透過光における位相差が小さい波長分散特性である。
【０００４】
１／２波長位相差層、１／４波長位相差層等は、配向膜の配向規制力により液晶材料を配向させた状態で、この液晶材料を固化（硬化）させることにより作製することができる。より具体的に、この種の位相差層は、重合性液晶モノマーを配向膜上に積層した後、相転移点まで昇温し、その後紫外線照射等より重合させて液晶の配向状態を固定することにより作製することができる。また配向膜は、例えば賦型用金型を使用した賦型処理により賦型用金型に作製された微細なライン状凹凸形状を転写して作製することができ、またいわゆる光配向の手法によっても作製することができる。
【０００５】
ところで１／２波長位相差層、１／４波長位相差層をそれぞれ個別に作製した後、接着層により貼り合わせることにより、１／２波長位相差層、１／４波長位相差層の積層体により１／４波長板を作製することができると考えられる。またこの１／２波長位相差層、１／４波長位相差層の積層体を転写法により直線偏光板と一体化することにより、全体の厚みを薄くすることができると考えられる。なお転写法とは、例えば基材の上に所望の層を形成する場合に、この層を直接当該基材上に形成するのでは無く、一旦、離型性の支持体上に剥離可能に該層を積層形成して転写体を作製した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【０００６】
このようにして作製する１／２波長位相差層、１／４波長位相差層の積層体を使用した円偏光板においては、当然に経時変化による特性の劣化を低減することが求められる。
【先行技術文献】
【特許文献】
【０００７】
【特許文献１】特開平１０−６８８１６号公報
【特許文献２】特開２０００−２８４１２６号公報
【発明の概要】
【発明が解決しようとする課題】
【０００８】
本発明はこのような状況に鑑みてなされたものであり、１／２波長位相差層、１／４波長位相差層の積層体を使用した円偏光板において、経時変化による特性の劣化を低減することを目的とする。
【課題を解決するための手段】
【０００９】
本発明者は、上記課題を解決するために鋭意研究を重ね、ポジティブＣプレート層を間に挟んで接着層により１／２波長位相差層、１／４波長位相差層を積層することにより視野角特性を向上し、さらに接着層の１／４波長位相差層側にポジティブＣプレート層を設けることにより、接着層による１／４波長位相差層の特性劣化をポジティブＣプレート層により防止し、これにより経時変化による反射輝度、色味等の特性劣化を低減するとの着想に至り、本発明を完成するに至った。
【００１０】
（１）  １／４波長板、直線偏光板を順次積層した光学フィルムにおいて、前記１／４波長板は、少なくとも、１／２波長位相差層用配向膜の配向規制力により配向した液晶材料により形成され、透過光に１／２波長分の位相差を付与する１／２波長位相差層と、１／４波長位相差層用配向膜の配向規制力により配向した液晶材料により形成され、透過光に１／４波長分の位相差を付与する１／４波長位相差層と、ポジティブＣプレート層との積層体とを備え、前記ポジティブＣプレート層と前記１／２波長位相差層とが接着層により貼り合わされて、前記直線偏光板側より、前記１／２波長位相差層、前記ポジティブＣプレート層、前記１／４波長位相差層が設けられた。
【００１１】
（１）によれば、ポジティブＣプレート層を間に挟んで接着層により１／２波長位相差層、１／４波長位相差層が積層され、これにより視野角特性を向上して全体の厚みを薄くすることができる。またポジティブＣプレート層が接着層の１／４波長位相差層側に設けられることにより、ポジティブＣプレート層を１／４波長位相差層の保護層として機能させて、接着層の残留溶剤による１／４波長位相差層のリタデーション値の低下を防止することができる。ここでこのようにポジティブＣプレート層を接着層の１／４波長位相差層側に設ける場合にあっては、接着層の残留溶剤により１／２波長位相差層でリタデーション値が低下する。しかしながらこの１／２波長位相差層のリタデーション値の低下による１／４波長板全体としての特性の劣化は、１／２波長位相差層のリタデーション値が１／４波長位相差層のリタデーション値のほぼ２倍であることにより、１／２波長位相差層側にポジティブＣプレート層を設けて１／４波長位相差層でリタデーション値が低下する場合に比して小さい。これによりポジティブＣプレート層を１／２波長位相差層側とは逆側に配置する場合に比して、経時変化による反射輝度の増大、色味（色座標）の変化等の特性劣化を低減することができる。
【００１２】
（２）  （１）において、
前記直線偏光板の前記１／４波長板とは逆側面に、反射防止コート層及び又はハードコート層が設けられた。
【００１３】
（２）によれば、反射防止コート層及び又はハードコート層が設けられてなる光学フィルムに関して、全体の厚みを薄くしつつ、視野角特性を向上し、経時変化による光学特性の劣化を低減することができる。
【００１４】
（３）  （１）又は（２）に記載の光学フィルムを粘着層により画像表示パネル面に配置した画像表示装置。
【００１５】
（３）によれば、全体の厚みを薄くしつつ、視野角特性を向上し、経時変化による特性劣化を低減した光学フィルムにより反射防止を図ることができる。
【００１６】
（４）  支持体基材と、転写層とを備えた光学フィルム用転写体であって、
前記転写層は、前記支持体基材側より、
１／４波長位相差層用配向膜の配向規制力により配向した液晶材料により形成され、透過光に１／４波長分の位相差を付与する前記１／４波長位相差層と、
ポジティブＣプレート層と、
接着剤による接着層と、
１／２波長位相差層用配向膜の配向規制力により配向した液晶材料により形成され、透過光に１／２波長分の位相差を付与する１／２波長位相差層とが順次設けられており、
前記接着層により前記１／２波長位相差層と、前記ポジティブＣプレート層及び前記１／４波長位相差層の積層体とが貼り合わされた。
【００１７】
（４）によれば、ポジティブＣプレート層を間に挟んで接着層により１／２波長位相差層、１／４波長位相差層が積層され、これにより視野角特性を向上して全体の厚みを薄くすることができる。またポジティブＣプレート層が接着層の１／４波長位相差層側に設けられることにより、ポジティブＣプレート層を１／４波長位相差層の保護層として機能させて、接着層の残留溶剤による１／４波長位相差層のリタデーション値の低下を防止することができる。ここでこのようにポジティブＣプレート層を接着層の１／４波長位相差層側に設ける場合にあっては、接着層の残留溶剤により１／２波長位相差層でリタデーション値が低下するものの、この１／２波長位相差層のリタデーション値の低下による１／４波長板全体としての特性の劣化は、１／４波長位相差層でリタデーション値が低下する場合に比して小さい。これによりポジティブＣプレート層を１／２波長位相差層側とは逆側に配置する場合に比して、経時変化による反射輝度の増大、色味（色座標）の変化等の特性劣化を低減することができる。
【００１８】
（５）  （４）において、
前記転写層は、
前記１／２波長位相差層の前記接着層とは逆側面に、前記１／２波長位相差層用配向膜が設けられた。
【００１９】
（５）によれば、１／２波長位相差層用配向膜を保護層として機能させて１／２波長位相差層の損傷を有効に回避することができる。
【００２０】
（６）  （４）又は（５）において、
前記転写層は、
前記１／４波長位相差層の前記接着層とは逆側面に、前記１／４波長位相差層用配向膜が設けられた。
【００２１】
（６）によれば、１／４波長位相差層用配向膜を保護層として機能させて１／４波長位相差層の損傷を有効に回避することができる。
【００２２】
（７）  光学フィルム用転写体を作製する光学フィルム用転写体作製工程と、
前記光学フィルム用転写体を直線偏光板と貼り合せて光学フィルム用転写体と直線偏光板の積層体を作製する直線偏光板に係る貼り合せ工程と、
光学フィルム用転写体と直線偏光板の積層体から前記光学フィルム用転写体の支持体基材を剥離して粘着層、セパレータフィルムを順次配置する支持体基材の剥離工程とを備え、
前記光学フィルム用転写体作製工程は、
前記支持体基材上に、１／４波長位相差層に係る１／４波長位相差層用配向膜と、前記１／４波長位相差層用配向膜の配向規制力により配向した液晶材料により形成され、透過光に１／４波長分の位相差を付与する前記１／４波長位相差層と、ポジティブＣプレート層とを順次作製して１／４波長位相差層側の積層体を作製する１／４波長位相差層の作製工程と、
１／２波長位相差層側の基材上に、１／２波長位相差層に係る１／２波長位相差層用配向膜と、１／２波長位相差層用配向膜の配向規制力により配向した液晶材料により形成され、透過光に１／２波長分の位相差を付与する前記１／２波長位相差層とを順次作製して１／２波長位相差層側の積層体を作製する１／２波長位相差層の作製工程と、
前記１／２波長位相差層とポジティブＣプレート層とを接着層により貼り合せて、前記光学フィルム用転写体を作製する光学フィルム用転写体に係る貼り合せ工程とを備える。
【００２３】
（７）によれば、ポジティブＣプレート層を間に挟んで接着層により１／２波長位相差層、１／４波長位相差層が積層され、これにより視野角特性を向上して全体の厚みを薄くすることができる。またポジティブＣプレート層が接着層の１／４波長位相差層側に設けられることにより、ポジティブＣプレート層を１／４波長位相差層の保護層として機能させて、接着層の残留溶剤による１／４波長位相差層のリタデーション値の低下を防止することができる。ここでこのようにポジティブＣプレート層を接着層の１／４波長位相差層側に設ける場合にあっては、接着層の残留溶剤により１／２波長位相差層でリタデーション値が低下が発生するものの、この１／２波長位相差層のリタデーション値の低下による１／４波長板全体としての特性の劣化は、１／４波長位相差層でリタデーション値が低下する場合に比して小さい。これによりポジティブＣプレート層を１／２波長位相差層側とは逆側に配置する場合に比して、経時変化による反射輝度の増大、色味（色座標）の特性劣化を低減することができる。
【００２４】
（８）  支持体基材上に、１／４波長位相差層に係る１／４波長位相差層用配向膜と、前記１／４波長位相差層用配向膜の配向規制力により配向した液晶材料により形成され、透過光に１／４波長分の位相差を付与する前記１／４波長位相差層と、ポジティブＣプレート層とを順次作製して１／４波長位相差層側の積層体を作製する１／４波長位相差層の作製工程と、
１／２波長位相差層側の基材上に、１／２波長位相差層に係る１／２波長位相差層用配向膜と、前記１／２波長位相差層用配向膜の配向規制力により配向した液晶材料により形成され、透過光に１／２波長分の位相差を付与する前記１／２波長位相差層とを順次作製して１／２波長位相差層側の積層体を作製する１／２波長位相差層の作製工程と、
前記１／２波長位相差層とポジティブＣプレート層とを接着層により貼り合せて、１／４波長板を作製する１／４波長板に係る貼り合せ工程と、
前記１／４波長板から、前記１／２波長位相差層側の基材、若しくは前記１／２波長位相差層側の基材及び前記１／２波長位相差層用配向膜の積層体を剥離して光学フィルム用転写体を作製する剥離工程とを備える。
【００２５】
（８）によれば、ポジティブＣプレート層を間に挟んで接着層により１／２波長位相差層、１／４波長位相差層が積層され、これにより視野角特性を向上して全体の厚みを薄くすることができる。またポジティブＣプレート層が接着層の１／４波長位相差層側に設けられることにより、ポジティブＣプレート層を１／４波長位相差層の保護層として機能させて、接着層の残留溶剤による１／４波長位相差層のリタデーション値の低下を防止することができる。ここでこのようにポジティブＣプレート層を接着層の１／４波長位相差層側に設ける場合にあっては、接着層の残留溶剤により１／２波長位相差層でリタデーション値が低下する。しかしながらこの１／２波長位相差層のリタデーション値の低下による１／４波長板全体としての特性の劣化は、１／２波長位相差層のリタデーション値が１／４波長位相差層のリタデーション値のほぼ２倍であることにより、１／２波長位相差層側にポジティブＣプレート層を設けて１／４波長位相差層でリタデーション値が低下する場合に比して小さい。これによりポジティブＣプレート層を１／２波長位相差層側とは逆側に配置する場合に比して、経時変化による反射輝度の増大、色味（色座標）の特性劣化を低減することができる。
【発明の効果】
【００２６】
本発明は、１／２波長位相差層、１／４波長位相差層の積層体を使用した円偏光板において、全体の厚みを薄くしつつ、視野角特性を向上し、経時変化による光学特性の劣化を低減することができる。
【図面の簡単な説明】
【００２７】
【図１】本発明の第１実施形態に係る画像表示装置を示す断面図である。
【図２】図１の画像表示装置に適用される光学フィルムを示す断面図である。
【図３】図２の光学フィルムの説明に供する図である。
【図４】図３の光学フィルムに係る転写フィルムを示す断面図である。
【図５】図４の転写フィルムの製造工程の説明に供する図である。
【図６】図５の転写フィルムによる光学フィルムの製造工程の説明に供する図である。
【図７】図５の続きの工程の説明に供する図である。
【発明を実施するための形態】
【００２８】
〔第１実施形態〕
〔光学フィルム及び画像表示装置〕
図１は、本発明の第１実施形態に係る画像表示装置を示す図である。この画像表示装置１１は、画像表示パネル１２のパネル面（視聴者側面）に、光学フィルム１３が配置される。ここで画像表示パネル１２は、例えば有機ＥＬパネルであり、所望のカラー画像を表示する。なお画像表示パネル１２にあっては、有機ＥＬパネルに限らず、液晶表示パネル等、種々の画像表示パネルを広く適用することができる。
【００２９】
図２は、光学フィルム１３を示す断面図である。光学フィルム１３は、円偏光板の機能により画像表示パネル１２に到来する外来光の反射を抑圧する光学フィルムである。このため光学フィルム１３は、直線偏光板１５、１／４波長板１６を積層して構成される。光学フィルム１３は、セパレータフィルムを剥離して感圧接着剤による粘着層１４を露出させた後、この粘着層１４により、画像表示パネル１２のパネル面に貼り付けられて保持される。なお感圧接着剤に代えて他の粘着剤により光学フィルム１３を配置しても良く、さらには接着剤による接着層により貼り付けてもよい。
【００３０】
また直線偏光板１５及び１／４波長板１６は、接着層１７を介して一体化される。ここで接着層１７は、実用上十分な密着力を確保することができればよく、例えば紫外線硬化性樹脂、熱硬化性樹脂の接着剤を広く適用することができるものの、全体の厚みを薄くする観点から、また接着層１７を原因とする１／２波長位相差層１９のリタデーションドロップを有効に回避する観点から、紫外線硬化性樹脂を適用することが好ましく、この場合は厚み１μｍ程度により作製することができる。また接着層１７に代えて、粘着層を適用してもよい。
【００３１】
１／４波長板１６は、透過光に１／４波長分の位相差を付与する１／４波長位相差層１８と、透過光に１／２波長分の位相差を付与する１／２波長位相差層１９とを接着層２０により積層した積層体により構成される。これにより光学フィルム１３は、カラー画像の表示に供する広い波長帯域で十分に外来光の反射を抑圧する。
【００３２】
より具体的に、１／４波長板１６は、画像表示パネル１２側から、１／４波長位相差層１８の作製に供する１／４波長位相差層用配向膜２２、１／４波長位相差層１８、ポジティブＣプレート層９、接着層２０、１／２波長位相差層１９、１／２波長位相差層１９の作製に供する１／２波長位相差層用配向膜２３が順次設けられる。これにより１／４波長板１６は、１／４波長位相差層用配向膜２２及び１／２波長位相差層用配向膜２３を保護層として機能させて１／４波長位相差層１８及び１／２波長位相差層１９の傷つきを低減する。
【００３３】
これらにより画像表示装置１１では、画像表示パネル１２の表示画面側より、順次、１／４波長位相差層１８、１／２波長位相差層１９、直線偏光板１５が配置され、図３に示すように、矢印により示す直線偏光板１５の吸収軸に対して、１／２波長位相差層１９及び１／４波長位相差層１８の遅相軸（それぞれ矢印により示す）が、それぞれ反時計回りに１５度、７３度の角度を成すように配置される。
【００３４】
１／４波長位相差層用配向膜２２及び１／２波長位相差層用配向膜２３は、表面に微細なライン状凹凸形状を作製して形成され、この微細なライン状凹凸形状による配向規制力により１／４波長位相差層１８に係る液晶材料を配向させる。なお１／４波長位相差層用配向膜２２は、十点平均粗さ（Ｒｚ）が、１０ｎｍ以上、４５ｎｍ以下であり、またさらに平均面粗さ（Ｒａ）が、１ｎｍ以上、４ｎｍ以下である。これにより１／４波長位相差層用配向膜２２及び１／２波長位相差層用配向膜２３は、対応する１／４波長位相差層１８との間で十分な密着強度を確保して、いわゆる黒輝度に係る１／４波長位相差層１８及び１／２波長位相差層１９のばらつきを十分に小さくすることができる。
【００３５】
この実施形態において、１／４波長位相差層用配向膜２２及び１／２波長位相差層用配向膜２３は、微細な凹凸形状の賦型に供する賦型用樹脂層が形成された後、賦型処理によりこの賦型樹脂層の表面に微細なライン状凹凸形状を作製して形成される。この実施形態ではこの賦型用樹脂に紫外線硬化性樹脂が適用されて、アクリル系の紫外線硬化性樹脂が使用されるものの、これに限らず賦型処理に供する各種の樹脂を広く適用することができる。
【００３６】
また１／４波長位相差層用配向膜２２及び１／２波長位相差層用配向膜２３に係る微細な凹凸形状は、一方向に延長するライン状（線）の凹凸形状により形成され、この一方向に延長する方向が直線偏光板１５の透過軸に対して反時計回りにそれぞれ１５度及び７３度の角度を成す方向となるように作製される。
【００３７】
１／４波長位相差層１８及び１／２波長位相差層１９は、対応する配向膜２２、２３の配向規制力により屈折率異方性を保持した状態で固化（硬化）された液晶材料により形成される。より具体的に１／４波長位相差層１８及び１／２波長位相差層１９は、重合性液晶モノマーを配向膜２２、２３上に積層した後、相転移点まで昇温し、その後、紫外線照射より重合性液晶モノマーを重合させて液晶の配向状態を固定することにより作製される。１／４波長位相差層１８及び１／２波長位相差層１９は、この種の光学フィルムに適用可能な各種の液晶材料を広く適用することができるものの、この実施形態では、同一の材料が適用される。より具体的に、１／４波長位相差層１８及び１／２波長位相差層１９は、例えば、下記化学式（１）〜（１３）に表される化合物等が用いられる。
【００３８】
【化１】
2015040905.tif 000003
【００３９】
接着層２０は、紫外線硬化性樹脂、熱硬化性樹脂剤等、各種の接着剤を広く適用することができるものの、全体の厚みを薄くし、さらにリタデーションドロップを低減する観点から、紫外線硬化性樹脂を適用することが好ましく、この場合は厚み１μｍ程度により作製することができる。この実施形態では、配向膜の作製に適用した紫外線硬化性樹脂を適用する。
【００４０】
直線偏光板１５は、ＴＡＣ（トリアセチルセルロース）等の透明フィルムからなる基材１５Ａの下面側が鹸化処理された後、光学機能層１５Ｂが配置される。なお基材１５Ａは、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００４１】
光学機能層１５Ｂは、直線偏光板としての光学的機能を担う部位であり、例えばポリビニルアルコール（ＰＶＡ）によるフィルム材に、ヨウ素化合物分子を吸着配向させて作製される。
【００４２】
しかして光学フィルム１３においては、１／４波長位相差層１８と１／２波長位相差層１９とを接着層２０により貼合した積層体により１／４波長板１６を構成することにより、それぞれ別工程により作製された１／４波長位相差層１８と１／２波長位相差層１９とを使用して作製することができ、これにより順次、配向膜、位相差層を積層して作製する場合のはじき、密着力不足を有効に回避して作製することができ、その結果、安定かつ高い信頼性により作製することができる。
【００４３】
なお光学フィルム１３においては、直線偏光板１５に設けられる基材１５Ａの光学機能層１５Ｂとは逆側面に、必要に応じて反射防止コート層、ハードコート層、反射防止コート層及びハードコート層の積層体等の各種機能層１０が設けられる。
【００４４】
〔ポジティブＣプレート層〕
光学フィルム１３においては、このように１／４波長位相差層１８と１／２波長位相差層１９との積層体による１／４波長板１６を直線偏光板１５と積層するようにして、ポジティブＣプレート層９が１／４波長位相差層１８と１／２波長位相差層１９との間に配置される。ここでポジティブＣプレート層９は、厚み方向位相差が制御されてポジティブＣプレートとして機能する光学機能層である。なおポジティブＣプレートは、面内方向の屈折率をｎｘ、ｎｙ（ｎｘ≧ｎｙ）、厚さ方向の屈折率をｎｚとおいて、ｎｘ＝ｎｙ＜ｎｚにより表される。このポジティブＣプレート層９により光学フィルム１３は、視野角特性を向上することができる。より具体的に、光学フィルム１３は、斜め方向に係る光学特性を正面方向の光学特性に近づけることができ、その結果、斜め方向における反射率を正面方向の反射率に近づけて視野角特性を向上することができる。
【００４５】
さらにこの実施形態において、光学フィルム１３は、接着層２０の１／２波長位相差層１９側にポジティブＣプレート層９が設けられ、これにより経時変化による反射輝度の増大、色味（色座標）の変化等の特性劣化を低減する。
【００４６】
すなわち接着層２０により直接、１／４波長位相差層１９及び１／２波長位相差層１９を貼り合せる場合、全体の厚みを薄くすることができるものの、接着層２０からの残留溶剤の溶出により１／４波長位相差層１９及び１／２波長位相差層１９でリタデーション値が低下することになる。その結果、経時変化により反射輝度が増大し、さらには色味が変化することになる。
【００４７】
しかしながらこの実施形態ではポジティブＣプレート層９を１／４波長位相差層１９及び１／２波長位相差層１９の間に配置することにより、１／４波長位相差層１９及び１／２波長位相差層１９の何れか１方の保護層としてこのポジティブＣプレート層９を機能させて、この一方の側の位相差層１８、１９について、接着層からの残留溶剤の溶出によるリタデーション値の低下を防止することができる。
【００４８】
すなわちポジティブＣプレート層９を接着層２０の１／４波長位相差層１８側に配置する場合には、１／４波長位相差層１８の保護層として機能させることができ、１／４波長位相差層１８について接着層２０からの残留溶剤の溶出によるリタデーション値の低下を防止することができる。またこれとは逆に、ポジティブＣプレート層９を接着層２０の１／２波長位相差層１９側に配置する場合には、ポジティブＣプレート層９を１／２波長位相差層１９の保護層として機能させ、１／２波長位相差層１９について接着層２０からの残留溶剤の溶出によるリタデーション値の低下を防止することができる。
【００４９】
しかしながらこれら何れの場合でも、残る１方の側の位相差層１９又は１８については、接着層２０からの残留溶剤の溶出により経時変化によりリタデーション値が低下することになる。しかしながらこのようなリタデーション値の低下量は、１／４波長位相差層１９及び１／２波長位相差層１９で等しいものの、１／２波長位相差層１９の方が１／４波長位相差層１９に比して厚みが厚いこと（リタデーション値が大きいこと）により、１／４波長位相差層１９で影響が大きい。
【００５０】
これによりポジティブＣプレート層９を接着層２０の１／２波長位相差層１９側に配置する場合に比して、ポジティブＣプレート層９を接着層２０の１／４波長位相差層１８側に配置する場合の方が、経時変化による反射輝度の増大、色味の変化を低減することができ、その結果、経時変化による特性劣化を低減することができる。
【００５１】
なおポジティブＣプレート層９は、１／２波長位相差層１９の上に、塗工液を塗布して乾燥硬化することにより作製される。またこの塗工液にあっては、例えばメルク社製液晶材料であるＲＭＭ２８等のポジティブＣプレートに適用可能な液晶材料を溶剤により調整して作製することができる。なおポジティブＣプレート層９は、１／２波長位相差層１９の上に、ポジティブＣプレート用の配向膜を作製した後、ポジティブＣプレート用の塗工液を塗工して乾燥硬化することにより作製することもできる。
【００５２】
〔転写体〕
光学フィルム１３は、接着層１７により１／４波長板１６、直線偏光板１５が一体化され、この一体化に係る一連の処理に転写法が適用される。これによりこの実施形態では、被転写基材は、直線偏光板１５であり、転写に供する層（転写層）は、１／４波長位相差層用配向膜２２、１／４波長位相差層１８、ポジティブＣプレート層９、接着層２０、１／２波長位相差層１９、１／２波長位相差層用配向膜２３の積層体である。
【００５３】
図４は、この転写体である転写フィルム２１の構成を示す図である。転写フィルム２１は、支持体基材２５上に、１／４波長位相差層用配向膜２２、１／４波長位相差層１８、ポジティブＣプレート層９、接着層２０、１／２波長位相差層用配向膜２３、基材２４が設けられる。
【００５４】
ここで支持体基材２５は、転写層を剥離可能に担持し、転写層を被転写基材上に接着、積層した後は、適宜時機に剥離、除去に供される基材である。この実施形態では、透明フィルム材であるＰＥＴ（Polyethylene  terephthalate）フィルムが適用される。なおＰＥＴフィルムは、必要に応じてコロナ処理され、これにより密着力が適切に設定される。なお支持体基材２５は、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。
【００５５】
なお転写層との剥離性が不十分な場合は、支持体基材２５には、転写層側に、剥離を促進する離型層を設ける。ここで離型層は、相対的に、支持体基材２５との密着性は高く（剥離性は低く）、転写層との密着性は低い（剥離性は高い）材料を適用することができる。この実施形態では、転写層の最下層が紫外線硬化性樹脂による１／４波長位相差層用配向膜２２であることにより、上述の支持体基材２５に対して、例えばシリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物が用いられる。
【００５６】
因みに、離型層による剥離性が不十分な場合、支持体基材２５と離型層との間に、剥離層を設け、この剥離層により離型層による剥離性を補うようにしてもよい。なお剥離層は、相対的に、支持体フィルムとの密着性が低く（剥離性は高く）、剥離層との密着性が高い（剥離性は低い）材料を適用することができる。より具体的には、この実施形態において、剥離層には、アクリル樹脂、セルロース系樹脂、ポリエステル樹脂、ウレタン樹脂、塩化ビニル−酢酸ビニル共重合体、又は以上の中から選択した２種以上の混合物、或いは以上のなかから選択した１種以上とその他の樹脂との混合物を適用することができる。
【００５７】
基材２４は、転写層（この場合は、１／２波長位相差層１９）を剥離可能に担持し、転写時等の適宜時機に剥離、除去に供される基材である。この実施形態では、支持体基材２５と同一に構成される。また基材２４においても、下層の１／２波長位相差層用配向膜２３との間の密着力を適切に設定するために、必要に応じてコロナ処理して密着力が向上される。
【００５８】
〔製造工程〕
図５は、転写フィルム２１の製造工程の説明に供する図である。この製造工程は、基材２４に１／２波長位相差層用配向膜２３、１／２波長位相差層１９を作製する（図５（Ａ））。すなわちこの製造工程は、基材２４を供給リールから引き出し、ダイ等により紫外線硬化性樹脂の塗工液を塗工した後、乾燥炉により乾燥させる。なおこの塗工液の塗工にあっては、ダイによる場合に限らず、種々の手法を適用することができる。続いてこの製造工程は、１／２波長位相差層用配向膜２３に係るライン状凹凸形状が周側面に形成された賦型用金型であるロール版に対して、紫外線硬化性樹脂が塗工された基材２４を加圧ローラにより押圧し、高圧水銀燈からなる紫外線照射装置による紫外線の照射により紫外線硬化性樹脂を硬化させる。これにより製造工程は、ロール版の周側面に形成された凹凸形状を基材２４に転写して１／２波長位相差層用配向膜２３を作製する。その後、剥離ローラによりロール版から硬化した紫外線硬化性樹脂と共に基材２４を剥離し、ダイ等により液晶材料の塗工液を塗工する。またその後、乾燥炉により乾燥させた後、紫外線照射装置による紫外線の照射により液晶材料を硬化させ、巻き取りリールに巻き取る。この一連の処理により基材２４の上に、１／２波長位相差層用配向膜２３、１／２波長位相差層１９を形成する。
【００５９】
またこの製造工程は、基材２５に、１／４波長位相差層用配向膜２２、１／４波長位相差層１８、ポジティブＣプレート層９を作製する（図５（Ｂ））。すなわちこの製造工程は、同様に、基材２５を供給リールから引き出し、ダイ等により紫外線硬化性樹脂の塗工液を塗工した後、乾燥炉により乾燥させ、ロール版により１／４波長位相差層用配向膜２２を作製する。またその後、液晶材料を塗工して乾燥させた後、液晶材料を硬化させる。さらにポジティブＣプレート層９に係る塗工液を塗布した後、乾燥硬化し、これによりポジティブＣプレート層９を作製する。
【００６０】
製造工程は、透過光によりそれぞれ１／２波長位相差層１９、１／４波長位相差層１８の光学特性を検査した後、接着層２０によりポジティブＣプレート層９、１／２波長位相差層１９を貼合わせ、これにより転写フィルム２１を作製する（図５（Ｃ））。
【００６１】
なおこの実施形態のように、１／２波長位相差層１９、１／４波長位相差層１８をそれぞれ個別に作製して一体化する場合には、１／２波長位相差層１９、１／４波長位相差層１８の光学特性をそれぞれ検査することができる。これにより品質を向上し、これによっても安定に光学フィルム１３を生産することができる。
【００６２】
図６は、続く光学フィルム１３の製造工程の説明に供する図である。この製造工程は、転写フィルム２１から基材２４を剥離させた後（図６（Ａ））、接着層１７を介して直線偏光板１５に貼り付け（図６（Ｂ））、これにより光学フィルム１３を作製する。なおこの基材２４を剥離する工程は、光学フィルム１３の製造工程に設けるようにしても良く、転写フィルム２１の製造工程に設けるようにしてもよい。
【００６３】
続いてこの工程は、図７に示すように、光学フィルム１３から支持体基材２５を剥離させた後（図７（Ａ））、粘着層１４、セパレータフィルムを配置し、所望の大きさに切断して光学フィルム１３を作製する。続く画像表示装置１１の製造工程では、最終工程において、セパレータフィルムを剥離して粘着層１４を露出させ、粘着層１４を介して画像表示パネル１２のパネル面に光学フィルム１３を貼り付ける（図７（Ｂ））。なお支持体基材２５を剥離する処理を画像表示装置の製造工程で実行してもよい。
【００６４】
〔他の実施形態〕
以上、本発明の実施に好適な具体的な構成を詳述したが、本発明は、本発明の趣旨を逸脱しない範囲で、上述の実施形態の構成を種々変更することができる。
【００６５】
すなわち上述の実施形態では、転写層に１／４波長位相差用配向膜、１／２位相差用配向膜を含ませる場合について述べたが、本発明はこれに限らず、１／４波長位相差用配向膜及び又は１／２位相差用配向膜を基材と一体に剥離するようにして転写層に含めないようにしてもよい。
【００６６】
また上述の実施形態では、賦型処理により１／４波長位相差用配向膜、１／２位相差用配向膜を作製する場合について述べたが、本発明はこれに限らず、光配向膜によりこれら１／４波長位相差用配向膜、１／２位相差用配向膜を作製する場合にも広く適用することができる。
【符号の説明】
【００６７】
９  ポジティブＣプレート層
１１、７１  画像表示装置
１２  画像表示パネル
１３、７３  光学フィルム
１４  粘着層
１５  直線偏光板
１５Ａ、２４、２５  基材
１７、２０  接着層
２１  転写フィルム
２３  １／２波長位相差層用配向膜（配向膜）
１９  １／２波長位相差層
２２  １／４波長位相差層用配向膜（配向膜）
１８  １／４波長位相差層
１６  １／４波長板
１５Ｂ  光学機能層
【図１】
2015040905.tif 000004
【図２】
2015040905.tif 000005
【図３】
2015040905.tif 000006
【図４】
2015040905.tif 000007
【図５】
2015040905.tif 000008
【図６】
2015040905.tif 000009
【図７】
2015040905.tif 000010